"少なくとも一方が透明又は半透明である陽極及び陰極よりなる一対の電極と、該一対の電極間に挾持され、少なくとも一層が下記一般式Iで示される電荷輸送性ポリエステルを1種以上含有する一つまたは複数の有機化合物層と、を有する、有機電界発光素子。前記一般式I中、A1は下記一般式IIで示される構造から選択された少なくとも1種を表し、Y1は各々独立に置換又は未置換の2価の炭化水素基を表し、mは各々独立に1以上5以下の整数を表し、pは5以上5000以下の整数を表す。R1は各々独立に水素原子、アルキル基、置換若しくは未置換のアリール基、又は置換若しくは未置換のアラルキル基を表す。前記一般式II中、Arは各々独立に置換若しくは未置換のフェニル基、置換若しくは未置換の芳香環数2の1価の多核芳香族炭化水素基、置換若しくは未置換の芳香環数2若しくは3の1価の縮合芳香族炭化水素基、又は置換若しくは未置換の1価の芳香族複素環基を表し、jは各々独立に0又は1を表し、Tは各々独立に炭素数1以上6以下の2価の直鎖状炭化水素基又は炭素数2以上10以下の2価の分枝鎖状炭化水素基を表し、Xは下記式IIIで表される基を表す。前記一般式III中、qは各々独立に0又は1を表す。前記有機化合物層が、発光層と、電子輸送層及び電子注入層の少なくとも一層と、を含み、前記発光層、前記電子輸送層、及び前記電子注入層から選択された少なくとも一層が、前記一般式Iで示される電荷輸送性ポリエステルを1種以上含有する、請求項1に記載の有機電界発光素子。前記有機化合物層が、発光層と、正孔輸送層及び正孔注入層の少なくとも一層と、を含み、前記発光層、前記正孔輸送層、及び前記正孔注入層から選択された少なくとも一層が、前記一般式Iで示される電荷輸送性ポリエステルを1種以上含有する、請求項1に記載の有機電界発光素子。前記有機化合物層が、発光層と、正孔輸送層及び正孔注入層の少なくとも一層と、電子輸送層及び電子注入層の少なくとも一層と、を含み、前記発光層、前記正孔輸送層、前記正孔注入層、前記電子輸送層、及び前記電子注入層から選択された少なくとも一層が、前記一般式Iで示される電荷輸送性ポリエステルを1種以上含有する、請求項1に記載の有機電界発光素子。前記有機化合物層が、電荷輸送機能を持つ発光層のみから構成され、前記電荷輸送機能を持つ発光層が、前記一般式Iで示される電荷輸送性ポリエステルを1種以上含有する、請求項1に記載の有機電界発光素子。請求項1から請求項5のいずれか1項に記載の有機電界発光素子を、マトリクス状及びセグメント状の少なくとも一方で配置した、表示媒体。本発明の課題は、素子寿命が長い有機電界発光素子を提供することにある。上記課題は、以下の手段により解決される。即ち、請求項1に係る発明は、少なくとも一方が透明又は半透明である陽極及び陰極よりなる一対の電極と、該一対の電極間に挾持され、少なくとも一層が下記一般式Iで示される電荷輸送性ポリエステルを1種以上含有する一つまたは複数の有機化合物層と、を有する、有機電界発光素子である。前記一般式I中、A1は下記一般式IIで示される構造から選択された少なくとも1種を表し、Y1は各々独立に置換又は未置換の2価の炭化水素基を表し、mは各々独立に1以上5以下の整数を表し、pは5以上5000以下の整数を表す。R1は各々独立に水素原子、アルキル基、置換若しくは未置換のアリール基、又は置換若しくは未置換のアラルキル基を表す。前記一般式II中、Arは各々独立に置換若しくは未置換のフェニル基、置換若しくは未置換の芳香環数2の1価の多核芳香族炭化水素基、置換若しくは未置換の芳香環数2若しくは3の1価の縮合芳香族炭化水素基、又は置換若しくは未置換の1価の芳香族複素環基を表し、jは各々独立に0又は1を表し、Tは各々独立に炭素数1以上6以下の2価の直鎖状炭化水素基又は炭素数2以上10以下の2価の分枝鎖状炭化水素基を表し、Xは下記式IIIで表される基を表す。前記一般式III中、qは各々独立に0又は1を表す。請求項2に係る発明は、前記有機化合物層が、発光層と、電子輸送層及び電子注入層の少なくとも一層と、を含み、前記発光層、前記電子輸送層、及び前記電子注入層から選択された少なくとも一層が、前記一般式Iで示される電荷輸送性ポリエステルを1種以上含有する、請求項1に記載の有機電界発光素子である。請求項3に係る発明は、前記有機化合物層が、発光層と、正孔輸送層及び正孔注入層の少なくとも一層と、を含み、前記発光層、前記正孔輸送層、及び前記正孔注入層から選択された少なくとも一層が、前記一般式Iで示される電荷輸送性ポリエステルを1種以上含有する、請求項1に記載の有機電界発光素子である。請求項4に係る発明は、前記有機化合物層が、発光層と、正孔輸送層及び正孔注入層の少なくとも一層と、電子輸送層及び電子注入層の少なくとも一層と、を含み、前記発光層、前記正孔輸送層、前記正孔注入層、前記電子輸送層、及び前記電子注入層から選択された少なくとも一層が、前記一般式Iで示される電荷輸送性ポリエステルを1種以上含有する、請求項1に記載の有機電界発光素子である。請求項5に係る発明は、前記有機化合物層が、電荷輸送機能を持つ発光層のみから構成され、前記電荷輸送機能を持つ発光層が、前記一般式Iで示される電荷輸送性ポリエステルを1種以上含有する、請求項1に記載の有機電界発光素子である。請求項6に係る発明は、請求項1から請求項5のいずれか1項に記載の有機電界発光素子を、マトリクス状及びセグメント状の少なくとも一方で配置した、表示媒体である。本発明の請求項1に係る発明によれば、ポリビニルカルバゾールを用いた有機電界発光素子と比べ、素子寿命が長い有機電界発光素子が得られる。請求項2に係る発明によれば、上記層構成を有していない場合に比べ、発光効率が高い有機電界発光素子が得られる。請求項3に係る発明によれば、上記層構成を有していない場合に比べ、耐久性が高い有機電界発光素子が得られる。請求項4に係る発明によれば、上記層構成を有していない場合に比べ、より低電圧で駆動する有機電界発光素子が得られる。請求項5に係る発明によれば、上記層構成を有していない場合に比べ、層構成が単純な有機電界発光素子が得られる。請求項6に係る発明によれば、ポリビニルカルバゾールを用いた表示媒体と比べ、耐久性が高い表示媒体が得られる。以下、本発明を実施形態により詳細に説明する。<有機電界発光素子>本実施形態の有機電界発光素子以下、有機EL素子という場合があるは、少なくとも一方が透明または半透明である陽極及び陰極よりなる一対の電極と、該一対の電極間に挾持され、少なくとも一層が下記一般式Iで示される電荷輸送性ポリエステルを1種以上含有する一つまたは複数の有機化合物層と、を有することを特徴とする。前記一般式I中、A1は下記一般式IIで示される構造から選択された少なくとも1種を表し、Y1は各々独立に置換又は未置換の2価の炭化水素基を表し、mは各々独立に1以上5以下の整数を表し、pは5以上5000以下の整数を表す。R1は各々独立に水素原子、アルキル基、置換若しくは未置換のアリール基、又は置換若しくは未置換のアラルキル基を表す。前記一般式II中、Arは各々独立に置換若しくは未置換のフェニル基、置換若しくは未置換の芳香環数2の1価の多核芳香族炭化水素基、置換若しくは未置換の芳香環数2若しくは3の1価の縮合芳香族炭化水素基、又は置換若しくは未置換の1価の芳香族複素環基を表し、jは各々独立に0又は1を表し、Tは各々独立に炭素数1以上6以下の2価の直鎖状炭化水素基又は炭素数2以上10以下の2価の分枝鎖状炭化水素基を表し、Xは下記式IIIで表される基を表す。前記一般式III中、qは各々独立に0又は1を表す。本実施形態における電荷輸送性ポリエステルは、フェニレン基及びチオフェン環の少なくとも一方に連結されたベンゾビスチアゾール環を分子構造中に挿入することにより、イオン化ポテンシャルが低くコントロールされるため、電極からの電荷注入性が改善されるものと推測される。さらに上記ベンゾビスチアゾール環を挿入した構造では溶剤や樹脂に対する溶解性及び相溶性に優れている。従って、前記電荷輸送性ポリエステルを用いることで、大面積化され、有機電界発光素子が容易に製造されるものと推測される。また、前記電荷輸送性ポリエステルは後述する構造を選択することで、正孔輸送能、電子輸送能のいずれの機能をも付与しうるため、目的に応じて正孔輸送層、発光層、電子輸送層等のいずれの層にも用いられる。さらに、本実施形態における電荷輸送性ポリエステルは、ガラス転移温度が比較的高く、しかも電荷の移動度が大きいことから、電流が流れやすく電圧の上昇が抑制され、発光時に熱が発生しにくくなることで安定性に優れ、素子寿命が長くなるものと推測される。なお本実施形態において、電荷輸送性ポリエステルとは、正孔又は電子を電荷として輸送する半導体であるポリエステルを意味する。電荷輸送性ポリエステル以下、本実施形態における前記電荷輸送性ポリエステルについて詳述する。まず、該電荷輸送性ポリエステルの特徴である一般式IにおけるA1の構造について説明する。前記一般式II中、Arは各々独立に置換若しくは未置換のフェニル基、置換若しくは未置換の芳香環数2の1価の多核芳香族炭化水素基、置換若しくは未置換の芳香環数2若しくは3の1価の縮合芳香族炭化水素基、又は置換若しくは未置換の1価の芳香族複素環基を表す。尚、一般式II中に2つ存在するArは、同一であっても異なっていても構わないが、同一である方が製造容易である。ここで、当該多核芳香族炭化水素基及び縮合芳香族炭化水素基とは、本実施形態においては、具体的には以下に定義される多環式芳香環すなわち、多核芳香族炭化水素又は縮合芳香族炭化水素を有する基のことを意味する。すなわち、多核芳香族炭化水素とは、炭素と水素とから構成される芳香環が2個以上存在し、環同士が炭素-炭素結合によって結合している炭化水素を表す。具体的には、ビフェニル等が挙げられる。また、縮合芳香族炭化水素とは、炭素と水素とから構成される芳香環が2個以上存在し、これらの芳香環同士が隣接して結合する1対の炭素原子を共有している炭化水素化合物を表す。具体的には、ナフタレン、アントラセン、フェナントレン、フルオレン等が挙げられる。さらに一般式II中において、Arを表す構造として選択される芳香族複素環基とは、本実施形態においては、以下に定義される芳香族複素環を有する基のことを意味する。すなわち、芳香族複素環とは、炭素と水素以外の元素も含む芳香環を表し、例えば、その環骨格を構成する原子数Nrが、5及び6の少なくともいずれかであるものが挙げられる。また、環骨格を構成する炭素原子以外の原子異種原子の種類及び数は特に限定されないが、例えば、硫黄原子、窒素原子、酸素原子等が用いられ、前記環骨格中には2種類以上の異種原子、及び、2個以上の異種原子の少なくともいずれかが含まれてもよい。特に5員環構造をもつ複素環として、例えば、チオフェン、ピロール及びフラン、または、前記化合物の3位及び4位の炭素を窒素で置き換えた複素環が用いられ、6員環構造を持つ複素環として、例えばピリジンが用いられる。更に、前記芳香族複素環基は、上記芳香族複素環を有していればよく、上記芳香族複素環で構成された基のほか、芳香環に上記芳香族複素環が置換した基、及び上記芳香族複素環に芳香環が置換した基の何れも含み、上記芳香環の具体例としては前述の芳香環が挙げられる。すなわち、前記芳香族複素環基は、例えば、前述の多環式芳香環すなわち芳香環数2の1価の多核芳香族炭化水素又は芳香環数2若しくは3の1価の縮合芳香族炭化水素において、1つ以上の芳香環が芳香族複素環に置き換えられた基であってもよく、具体的には、例えば、チオフェニルフェニル基、フェニルピリジン基、フェニルピロール基等が挙げられる。一般式II中、Arで表されるフェニル基、多核芳香族炭化水素基、縮合多環芳香族炭化水素基、又は芳香族複素環基を更に置換する置換基としては、例えば、水素原子、アルキル基、アルコキシ基、アリール基、アラルキル基、置換アミノ基、ハロゲン原子等が挙げられる。前記アルキル基としては、例えば炭素数1以上10以下のものが挙げられ、例えば、メチル基、エチル基、プロピル基、イソプロピル基等が挙げられる。前記アルコキシ基としては、例えば炭素数1以上10以下のものが挙げられ、例えば、メトキシ基、エトキシ基、プロポキシ基、イソプロポキシ基等が挙げられる。前記アリール基としては、例えば炭素数6以上20以下のものが挙げられ、例えば、フェニル基、トルイル基等が挙げられる、前記アラルキル基としては、例えば炭素数7以上20以下のものが挙げられ、例えば、ベンジル基、フェネチル基等が挙げられる。前記置換アミノ基の置換基としては、例えば、アルキル基、アリール基、アラルキル基等が挙げられ、具体例は前述の通りである。一般式II中、Tは、各々独立に、炭素数1以上6以下の2価の直鎖状炭化水素基又は炭素数2以上10以下の2価の分枝鎖状炭化水素基を表し、その中でも、例えば炭素数が2以上6以下の2価の直鎖状炭化水素基及び炭素数3以上7以下の2価の分枝鎖状炭化水素基のものが挙げられる。これらの中でもより具体的には、例えば以下に示す2価の炭化水素基が特に挙げられる。一般式II中、jは、各々独立に、0又は1を表す。なお、一般式II中に2つ存在するT及びjは、それぞれ同一であっても異なっていてもかまわないが、いずれも同一である方が、製造容易性が高い。また一般式III中、qは、各々独立に、0又は1を表し、一般式III中に2つ存在するqは、それぞれ同一であっても異なっていてもかまわないが、同一である方が、製造容易性が高い。以上説明した一般式IIで示される構造から選択された少なくとも1種は、前記一般式Iで示される電荷輸送性ポリエステルにおけるA1である。なお、一般式Iで表される電荷輸送性ポリエステル中に存在する複数のA1は、同一の構造であっても、異なった構造であってもよい。一般式I中、Y1は、各々独立に、置換若しくは未置換の2価の炭化水素基を表す。Y1で表される2価の炭化水素基は、2価のアルコール残基であり、例えば、アルキレン基、ポリエチレンオキシ基、ポリプロピレンオキシ基、アリーレン基、2価の複素環基又はこれらの組み合わせが挙げられる。Y1で表される2価の炭化水素基の炭素数としては、例えば、1以上18以下の範囲が挙げられ、炭素数1以上6以下の範囲であってもよい。すなわち、Y1で表される2価の炭化水素基としては、具体的には、例えば、炭素数1以上10以下のアルキレン基、又は炭素数6以上18以下のアリーレン基が挙げられ、炭素数1以上5以下のアルキレン基であってもよい。Y1は、具体的には、例えば、下記式IV-1からIV-7から選択される基が挙げられる。なお、一般式Iで表される電荷輸送性ポリエステル中に存在する複数のY1は、同一であっても異なっていてもよい。上記式IV-1、IV-2、IV-5、及びIV-6中、R3及びR4は、それぞれ水素原子、置換若しくは未置換の炭素数1以上4以下のアルキル基、置換若しくは未置換の炭素数1以上4以下のアルコキシ基、置換若しくは未置換のフェニル基、置換若しくは未置換のアラルキル基、又はハロゲン原子を表し、a、b、及びcはそれぞれ独立に1以上10以下の整数を表し、eは0以上2以下の整数を表し、d及びfは0又は1を表し、Vは下記V-1からV-12で表される基を表す。上記式V-1、V-10、V-11、及びV-12中、gは1以上20以下の整数を、hは0以上10以下の整数を表す。一般式I中、mは、各々独立に1以上5以下の整数を表し、一般式Iで表される電荷輸送性ポリエステル中に存在する複数のmは、同一であっても異なっていてもよい。一般式I中、R1は、各々独立に水素原子、アルキル基、置換若しくは未置換のアリール基、又は置換もしくは未置換のアラルキル基を表す。上記アルキル基、アリール基、及びアラルキル基、並びにそれらを置換する置換基の具体例については、上記Arの芳香族環を置換する置換基として示した具体例と同様である。また一般式I中、R1は、上記のなかでも、水素原子又はフェニル基が挙げられ、低コスト化、製造容易性の観点からは水素原子が挙げられる。また一般式Iにおける2つのR1は、同一でも異なっていてもよいが、同一である方が製造上容易である。一般式I中、pは5以上5,000以下の整数を表すが、10以上1000以下の範囲であってもよい。より具体的には、前記電荷輸送性ポリエステルの重量平均分子量Mwは、例えば5,000以上300,000以下の範囲が挙げられ、10,000以上100,0000以下の範囲であってもよい。上記重量平均分子量Mwは以下の方法により測定される。すなわち重量平均分子量は、電荷輸送性ポリエステルの1.0質量THF溶液を調製し、示差屈折率検出器RIを用いて、ゲル浸透クロマトグラフィーGPCにより、標準サンプルとしてスチレンポリマーを用いて測定する。また、前記電荷輸送性ポリエステルのガラス転移温度Tgは、例えば60°C以上300°C以下が挙げられ、100°C以上200°C以下であってもよい。なお、上記ガラス転移温度は、示差走査型熱量計によりα-Al2O3をリファレンスとし、サンプルをゴム状態になるまで昇温し、液体窒素に浸し急冷した後、再度昇温速度10°C/分の条件で昇温して測定する。一般式Iで表される電荷輸送性ポリエステルは、例えば、下記構造式VIで示される電荷輸送性モノマーを、例えば第4版実験化学講座28巻日本化学会編、丸善、1992などに記載された公知の方法で重合することにより合成される。一般式VI中、Ar、X、T、及びjは、それぞれ前記一般式IIにおけるAr、X、T、及びjと同一である。一般式VI中A2は、水酸基、ハロゲン原子、又は-O-R5R5は、置換若しくは未置換のアルキル基、置換若しくは未置換のアリール基、又は置換若しくは未置換のアラルキル基を表すを表す。ここで、前記一般式VIで示される構造の具体例を、表1から表4に示す。なお、以下、下記表において化合物番号構造番号を付した電荷輸送性モノマーの各具体例に関し、例えば、5の番号を付した具体例についてはモノマー化合物5という。なお、下記表に示した電荷輸送性モノマーの各具体例においては、一般式VI中に示された2つのAr、T、j、及びA2、並びに一般式III中に示された2つのqが、それぞれ同じである。ここでまず、上記一般式VIで示される電荷輸送性モノマーの合成法について説明する。以下に電荷輸送性モノマーの合成法を例示するが、これに限定するものではない。本実施形態においては、例えば、下記一般式VIIで示されるハロゲン化合物と下記一般式VIIIで示されるジアリールアミン化合物を銅触媒でカップリング反応を行うか、下記一般式IX-1で示されるジアリールアミン化合物と下記一般式X-1で示されるハロゲン化合物を銅触媒でカップリング反応を行うか、又は下記一般式IX-2で示されるジアリールアミン化合物と下記一般式X-2で示されるハロゲン化合物を銅触媒でカップリング反応を行うことにより、下記一般式XIで表されるトリアリールアミン誘導体を得る。次いでトリアリールアミンXIをオキシ塩化リンの存在下に、N,N-ジメチルホルムアミド、N-メチルホルムアニリド等のホルミル化剤と反応させることで、トリアリールアミン誘導体のホルミル体XIIを得る。このトリアリールアミン誘導体のホルミル体XIIとジアミノベンソジチオールとを反応させることにより、ベンゾビスチアゾール化合物XIIIを得る。一般式VII中、A2、T、及びjは前述と同様であり、Gは臭素原子またはヨウ素原子を示す。一般式VIII中、Ar1は一般式II中のArと同様であり、Ar2はフェニル基又はチオフェニルフェニル基を示す。一般式IX-1及びIX-2中、Ar1、Ar2、T、j、及びA2は、前述と同様である。一般式X-1及びX-2中、Ar1、Ar2、及びGは、前述と同様である。一般式XI中、Ar1、Ar2、T、j、及びA2は、前述と同様である。一般式XII中、Ar1、Ar2、T、j、及びA2は、前述と同様である。一般式XIII中、Ar1、Ar2、T、j、及びA2は、前述と同様である。上記カップッリング反応は、一般式VIII、IX-1、又はIX-2で示される化合物1当量に対して、一般式VII、X-1、又はX-2で示されるハロゲン化合物を、例えば0.5当量以上1.5当量以下の範囲で用いられ、0.7当量以上1.2当量以下で用いてもよい。上記カップリング反応に用いられる上記銅触媒としては、例えば、銅紛、酸化第一銅、硫酸銅等が挙げられる。また上記銅触媒は、一般式VIII、IX-1、又はIX-2で示される化合物1質量部に対して、例えば0.001質量部以上3質量部以下の範囲で用いられ、0.01質量部以上2質量部以下で用いてもよい。上記カップリング反応においては塩基が用いられるが、用いる塩基の具体例としては、例えば、水酸化ナトリウム、水酸化カリウム、炭酸ナトリウム、炭酸カリウム等が挙げられる。また上記塩基は、一般式VIII、IX-1、又はIX-2で示される化合物1当量に対して、例えば0.5当量以上3当量以下の範囲で用いられ、0.7当量以上2当量以下で用いてもよい。上記反応においては、溶媒を用いてもよいし、溶媒を用いなくても良い。溶媒を用いる場合、用いられる溶媒としては、例えば、n-トリデカン、テトラリン、p-シメン、テルピノレン等の高沸点の非水溶性炭化水素系溶剤や、o-ジクロロベンゼン、クロロベンゼン等の高沸点のハロゲン系溶剤等が挙げられる。上記溶媒は、一般式VIII、IX-1、又はIX-2で示される化合物1質量部に対して、例えば0.1質量部以上3質量部以下の範囲で用いられ、0.2質量部以上2質量部以下の範囲で用いてもよい。また、上記反応は、窒素又はアルゴン等の不活性ガス雰囲気下において、例えば100°C以上300°C以下温度範囲で、効率よく攪拌しながら行い、さらに反応中に生成する水を除去しながら反応させる。なお上記温度範囲は、150以上270°C以下であってもよく、180°C以上230°C以下であってもよい。反応終了後には、必要に応じて冷却した後、例えばメタノール、エタノール、n-オクタノール、エチレングリコール、プロピレングリコール、又はグリセリン等の溶剤、及び水酸化ナトリウム又は水酸化カリウム等の塩基を用いて、加水分解を行う。上記加水分解における溶剤の使用量は、一般式VIII、IX-1、又はIX-2で示される化合物1質量部に対して、例えば0.5質量部以上10質量部以下が挙げられ、1質量部以上5質量部以下であってもよい。また上記加水分解における塩基の使用量は、一般式VIII、IX-1、又はIX-2で示される化合物1質量部に対して、例えば0.2質量部以上5質量部以下が挙げられ、0.3質量部以上3質量部以下であってもよい。また、上記加水分解反応は、上記カップリング反応を行った後、その反応溶液中に直接上記溶剤及び上記塩基を加え、窒素又はアルゴン等の不活性ガス雰囲気下で、50°C以上かつ用いる溶剤の沸点以下の温度範囲において、攪拌しながら行う。また、この場合、溶剤としては、カップリング反応でカルボン酸塩が生成して固化するため、反応温度を上げるためには、例えば、沸点が150°C以上ものを用いる。加水分解反応の終了後、反応生成物を水に注入し、さらに塩酸等で中和することにより一般式XIで示されるトリアリールアミン化合物を遊離させる。この加水分解反応の後処理において、水に注入した後、さらに塩酸等で中和することにより一般式XIで示されるトリアリールアミン化合物を遊離させるため、例えば水溶性のエチレングリコール、プロピレングリコール、又はグリセリン等を添加する。次いで、洗浄し、必要に応じて、溶剤に溶解させた後、シリカゲル、アルミナ、活性白土、活性炭等でカラム精製を行なうか、又は溶液中にこれら吸着剤を添加して不要分を吸着させる等の処理を行う。さらにアセトン、エタノール、酢酸エチル、トルエン等の溶剤から再結晶を行うか、又はメチルエステル若しくはエチルエステル等にエステル化した後、同様の再結晶の操作を行ってもよい。次いで、上記で得られた一般式XIで示されるトリアリールアミン化合物をオキシ塩化リンの存在下に、N,N-ジメチルホルムアミド、N-メチルホルムアニリド等のホルミル化剤と反応させることで、トリアリールアミン誘導体のホルミル体XIIが得られる。この場合、ホルミル化剤を過剰に用いることにより、ホルミル化剤が反応溶媒を兼ねてもよいが、溶媒としてo-ジクロロベンゼン、ベンゼン、塩化メチレン等の反応に不活性な溶媒を用いてもよい。反応温度としては、例えば、0度以上かつ用いる溶媒の沸点以下の範囲が挙げられ、27°C以上150°C以下であってもよい。次に、一般式XIIで示されるトリアリールアミン誘導体のホルミル体とジアミノベンゾジチオールとの環化反応を行うことにより、一般式XIIIで示されるベンゾビスチアゾールの低分子化合物が得られる。上記一般式XIIで示されるトリアリールアミン誘導体のホルミル体とジアミノベンゾジチオールとの環化反応において、一般式XIIで示される化合物1当量に対して、例えば1.5当量以上5当量以下のアミノベンゾジチオールが用いられ、1.7当量以上4当量以下のジアミノベンゾジチオールが用いられてもよい。上記環化反応において、溶剤は必要に応じて使用する。溶剤としては、例えば、n-トリデカン、テトラリン、p-シメン、テルピノレン等の高沸点の非水溶性炭化水素系溶剤、o-ジクロロベンゼン、クロロベンゼン等の高沸点のハロゲン系溶剤、N、N’-ジメチルホルムアミド、又はジメチルスルホキシド等が挙げられる。上記溶剤は、一般式XIIで示されるトリアリールアミン誘導体のホルミル体1質量部に対し、例えば0.1質量部以上3質量部以下の範囲で使用され、0.2質量部以上2重量部以下の範囲で使用されてもよい。また、この環化反応は、窒素又はアルゴン等の不活性ガス雰囲気下において、例えば100°C以上300°C以下、で効率よく攪拌しながら行い、さらに反応中に生成する水を除去しながら反応させる。なお上記温度範囲は、例えば150°C以上270°C以下であってもよく、さらに180°C以上250°C以下であってもよい。反応の終了後は、反応生成物をトルエン、アイソパー、n-トリデカン等の溶剤に溶解させ、必要に応じて、水洗またはろ過により、不要物を除去し、さらに、シリカゲル、アルミナ、活性白土、活性炭等で、カラム精製するか、または溶液中にこれらの吸着剤を添加し、不要分を吸着させる等の処理を行い、さらに、エタノール、酢酸エチル、トルエン等の溶剤から再結晶させて精製する。ただし、本実施形態における合成法としてはこれらに限定されるものではない。以上のようにして得られた一般式VIで示される電荷輸送性モノマーを用い、公知の方法で重合することにより、前記一般式Iで示される電荷輸送性ポリエステルを合成する。具体的には、例えば、前記電荷輸送性モノマーの末端すなわち一般式VI中のA2に後述する置換基を導入することを行う方法が挙げられ、具体的には以下の合成法が挙げられる。1A2が水酸基の場合前記一般式VIで表される化合物に、HO-Y1-Om-Hで表される2価アルコール類を当量質量比混合し、酸触媒を用いて重合する。なお、上記Y1及びmは、前記一般式IにおけるY1及びmと同義である。前記酸触媒としては、硫酸、トルエンスルホン酸、トリフルオロ酢酸等、通常のエステル化反応に用いるものが使用され、モノマーすなわち一般式VIで表される化合物1質量部に対して、例えば1/10,000質量部以上1/10質量部以下で用いられ、1/1,000質量部以上1/50質量部以下の範囲で用いてもよい。重合中に生成する水を除去するために、例えば水と共沸する溶剤を用い、具体的には、例えばトルエン、クロロベンゼン、1-クロロナフタレン等が有効であり、モノマー1質量部に対して、例えば1質量部以上100質量部以下の範囲で用いられ、2質量部以上50質量部以下の範囲で用いてもよい。反応温度は条件に応じて設定されるが、重合中に生成する水を除去するために、溶剤の沸点で反応させてもよい。反応終了後、溶剤を用いなかった場合には溶解する溶剤に溶解させる。溶剤を用いた場合には、反応溶液をそのまま、メタノール、エタノール等のアルコール類や、アセトン等のポリマーが溶解しにくい貧溶剤中に滴下し、ポリエステルを析出させ、ポリエステルを分離した後、水や有機溶剤で洗浄し、乾燥させる。更に、必要であれば適当な有機溶剤に溶解させ、貧溶剤中に滴下し、ポリエステルを析出させる再沈殿処理を繰り返してもよい。再沈殿処理の際には、メカニカルスターラー等で、効率よく撹拌しながら行ってもよい。再沈殿処理の際にポリエステルを溶解させる溶剤は、ポリエステル1質量部に対して、例えば1質量部以上100質量部以下で用いられ、2質量部以上50質量部以下の範囲で用いてもよい。また、貧溶剤はポリエステル1質量部に対して、例えば1質量部以上1,000質量部以下で用いられ、10質量部以上500質量部以下の範囲で用いてもよい。2A2がハロゲンの場合前記一般式VIで表される化合物に、HO-Y1-Om-Hで示される2価アルコール類を当量質量比混合し、ピリジンやトリエチルアミン等の有機塩基性触媒を用いて重合する。なお、上記Y1及びmは、前記一般式IにおけるY1及びmと同義である。前記有機塩基性触媒は、モノマー1質量部に対して、例えば1質量部以上10質量部以下の範囲で用いられ、2質量部以上5質量部以下の範囲で用いてもよい。溶剤としては、塩化メチレン、テトラヒドロフランTHF、トルエン、クロロベンゼン、1-クロロナフタレン等が有効であり、モノマーすなわち一般式VIで表される化合物1質量部に対して、例えば1質量部以上100質量部以下の範囲で用いられ、2質量部以上50質量部以下の範囲で用いてもよい。反応温度は条件に応じて設定される。重合後、前述のように再沈殿処理し、精製する。また、ビスフェノール等の酸性度の高い2価アルコール類を用いる場合には、界面重合法を用いてもよい。すなわち、2価アルコール類を水に加え、当量質量比の塩基を加えて溶解させた後、激しく撹拌しながら2価アルコール類と当量のモノマー溶液を加えることによって重合する。この際、水は2価アルコール類1質量部に対して、例えば1質量部以上1,000質量部以下の範囲で用いられ、2質量部以上500質量部以下の範囲で用いてもよい。モノマーを溶解させる溶剤としては、塩化メチレン、ジクロロエタン、トリクロロエタン、トルエン、クロロベンゼン、1-クロロナフタレン等が有効である。反応温度は条件に応じて設定され、反応を促進するために、アンモニウム塩、スルホニウム塩等の相間移動触媒を用いることが効果的である。相間移動触媒は、モノマー1質量部に対して、例えば0.1質量部以上10質量部以下の範囲で用いられ、0.2質量部以上5質量部以下の範囲で用いてもよい。3A2が-O-R5の場合前記一般式VIで表される化合物に、HO-Y1-Om-Hで示される2価アルコール類を過剰に加え、硫酸、リン酸等の無機酸、チタンアルコキシド、カルシウム及びコバルト等の酢酸塩或いは炭酸塩、亜鉛や鉛の酸化物を触媒に用いて加熱し、エステル交換により合成される。なお、上記Y1及びmは、前記一般式IにおけるY1及びmと同義である。前記2価アルコール類はモノマー一般式VIで表される化合物1質量部に対して、例えば2質量部以上100質量部以下の範囲で用いられ、3質量部以上50質量部以下の範囲で用いてもよい。前記触媒はモノマー1質量部に対して、例えば1/10,000質量部以上1質量部以下の範囲で用いられ、1/1,000質量部以上1/2質量部以下の範囲で用いてもよい。反応は、反応温度200°C以上300°C以下で行い、-O-R5から-O-Y1-Om-Hへのエステル交換終了後は、HO-Y1-Om-Hの脱離による重合を促進するため、例えば減圧下で反応させる。また、HO-Y1-Om-Hと共沸する1-クロロナフタレン等の高沸点溶剤を用いて、常圧下でHO-Y1-Om-Hを共沸で除きながら反応させてもよい。また、次のようにしてポリエステルを合成してもよい。上記1から3のそれぞれの場合において、2価アルコール類を過剰に加えて反応させることによって下記一般式XIVで示される化合物を生成した後、この化合物を前記一般式VIで示したモノマーの代わりとして用いて、2価カルボン酸又は2価カルボン酸ハロゲン化物等と反応させ、一般式Iで表されるポリエステルが得られる。一般式XIV中、Ar、X、T、及びjはそれぞれ前記一般式IIにおけるAr、X、T、及びjと同一であり、Y1及びmはそれぞれ前記一般式IにおけるY1及びmと同一である。なお、前記1から3の合成法のうち、本実施形態における電荷輸送性ポリエステルとしては、1の合成法によることが製造上容易である。ここで、一般式Iで示される電荷輸送性ポリエステルの具体例を表5から表8に示すが、本実施形態における電荷輸送性ポリエステルはこれら具体例に限定されるわけではない。尚、下記表において、モノマーの列のA1の欄一般式IA1の構造の欄の番号は、前記一般式IIで示される構造の具体例の構造番号表1から表4の電荷輸送性モノマーの構造番号に対応している。以下、下記表において化合物番号ポリマー番号を付した電荷輸送性ポリエステルの各具体例に関し、例えば、15の番号を付した具体例については例示化合物15という。また、下記表に示した電荷輸送性ポリエステルの各具体例においては、一般式I中に示された2つのY1、m、及びR1は、それぞれ同じである。次に、本実施形態の有機電界発光素子の構成について詳述する。本実施形態の有機電界発光素子は、少なくとも一方が透明または半透明である一対の電極と、それら電極間に挾まれた一つまたは複数の有機化合物層より構成され、該有機化合物層の少なくとも一層に上記に説明した電荷輸送性ポリエステルを1種含有してなるものであればその層構成は特に限定されない。本実施形態の有機電界発光素子においては、有機化合物層が1つの場合は、有機化合物層は電荷輸送能を持つ発光層を意味し、該発光層が前記電荷輸送性ポリエステルを含有してなる。一方、有機化合物層が複数の場合即ち、各層が異なる機能を有する機能分離型の場合は、少なくともいずれか一層が発光層からなり、この発光層は電荷輸送能を持つ発光層であってもよい。この場合、前記発光層あるいは前記電荷輸送能を持つ発光層と、その他の層からなる層構成の具体例としては、下記1乃至3が挙げられる。1発光層と、電子輸送層及び電子注入層の少なくともいずれかの層と、から構成される層構成。2正孔輸送層及び正孔注入層の少なくともいずれかの層と、発光層と、電子輸送層及び電子注入層の少なくともいずれかの層と、から構成される層構成。3正孔輸送層及び正孔注入層の少なくともいずれかの層と、発光層と、から形成される層構成。これら層構成1乃至3の発光層及び電荷輸送能を持つ発光層以外の層は、電荷輸送層や電荷注入層としての機能を有する。なお、層構成1乃至3のいずれの層構成においても、いずれか一層に前記電荷輸送性ポリエステルが含まれていればよい。また、本実施形態の有機電界発光素子において、発光層、正孔輸送層、正孔注入層、電子輸送層、電子注入層は、前記電荷輸送性ポリエステル以外の電荷輸送性化合物正孔輸送材料、電子輸送材料を更に含んでもよい。該電荷輸送性化合物の詳細については後述する。以下、図面を参照しつつ、より詳細に説明するが、本実施形態の有機電界発光素子はこれらに限定されるわけではない。図1乃至図4は、本実施形態の有機電界発光素子の層構成を説明するための模式的断面図であって、図1、図2、図3の場合は、有機化合物層が複数の場合の一例であり、図4の場合は、有機化合物層が1つの場合の例を示す。なお、図1乃至図4において、同一の機能を有するものは同じ符号を付して説明する。図1に示す有機電界発光素子は、透明絶縁体基板1上に、透明電極2、発光層4、電子輸送層及び電子注入層の少なくとも一層5並びに背面電極7が順次積層されたもので、層構成1に相当するものである。但し、符号5で示される層が、電子輸送層及び電子注入層から構成される場合には、発光層4の背面電極7側に、電子輸送層、電子注入層、背面電極7がこの順に積層される。図2に示す有機電界発光素子は、透明絶縁体基板1上に、透明電極2、正孔輸送層及び正孔注入層の少なくとも一層3、発光層4、電子輸送層及び電子注入層の少なくとも一層5並びに背面電極7が順次積層されたもので、層構成2に相当するものである。但し、符号3で示される層が、正孔輸送層及び正孔注入層から構成される場合には、透明電極2の背面電極7側に、正孔注入層、正孔輸送層、発光層4がこの順に積層される。また、符号5で示される層が、電子輸送層及び電子注入層から構成される場合には、発光層4の背面電極7側に、電子輸送層、電子注入層、背面電極7がこの順に積層される。図3に示す有機電界発光素子は、透明絶縁体基板1上に、透明電極2、正孔輸送層及び正孔注入層の少なくとも一層3、発光層4並びに背面電極7が順次積層されたもので、層構成3に相当するものである。但し、符号3で示される層が、正孔輸送層及び正孔注入層から構成される場合には、透明電極2の背面電極7側に、正孔注入層、正孔輸送層、発光層4がこの順に積層される。図4に示す有機電界発光素子は、透明絶縁体基板1上に、透明電極2、電荷輸送能を持つ発光層6及び背面電極7が順次積層されたものである。また、トップエミッション構造や陰極陽極共に透明電極を用いて透過型にする場合、さらには図1乃至図4の層構成を複数段積重ねた構造も実現される。以下、各々を詳しく説明する。本実施形態における前記電荷輸送性ポリエステルには、含有される有機化合物層の機能によって、正孔輸送能、電子輸送能のいずれの機能をも付与される。例えば、前記電荷輸送性ポリエステルは、図1に示される有機電界発光素子の層構成の場合、発光層4及び電子輸送層及び電子注入層の少なくとも一層5のいずれに含有されてもよく、発光層4及び電子輸送層及び電子注入層の少なくとも一層5としていずれも作用する。また、図2に示される有機電界発光素子の層構成の場合、正孔輸送層及び正孔注入層の少なくとも一層3、発光層4及び電子輸送層及び電子注入層の少なくとも一層5のいずれに含有されてもよく、正孔輸送層及び正孔注入層の少なくとも一層3、発光層4及び電子輸送層及び電子注入層の少なくとも一層5としていずれも作用する。また、図3に示される有機電界発光素子の層構成の場合、正孔輸送層及び正孔注入層の少なくとも一層3及び発光層4のいずれに含有されてもよく、正孔輸送層及び正孔注入層の少なくとも一層3及び発光層4としていずれも作用する。さらに、図4に示される有機電界発光素子の層構成の場合、電荷輸送能を持つ発光層6に含有され、電荷輸送能を持つ発光層6として作用する。図1乃至図4に示される有機電界発光素子の層構成の場合、透明絶縁体基板1は、発光を取り出すため透明なものを用いてもよく、ガラス、プラスチックフィルム等が用いられるがこれに限られるものではない。なお、上記透明とは、可視領域の光の透過率が10以上であることを意味し、更に透過率が75以上であってもよい。以下これに準ずる。また、透明電極2は、透明絶縁体基板に準じて発光を取り出すための透明または半透明であって、且つ正孔の注入を行うため仕事関数の大きなものを用いてもよく、例えば仕事関数が4eV以上のものが挙げられる。なお、前記半透明とは、可視領域の光の透過率が70以上であることを意味し、更に透過率が80以上であってもよい。以下これに準ずる。具体例として、酸化スズインジウムITO、酸化スズNESA、酸化インジウム、酸化亜鉛等の酸化膜、及び蒸着或いはスパッタされた金、白金、パラジウム等が用いられるが、これに限られるものではない。電極のシート抵抗は、低いほどよく、数百Ω/□以下が挙げられ、さらには100Ω/□以下であってもよい。また、透明絶縁体基板に準じて、可視領域の光の透過率が10以上で、更に透過率が75以上であってもよい。図1乃至図3に示される有機電界発光素子の層構成の場合、電子輸送層や正孔輸送層等は、目的に応じて機能電子輸送能、正孔輸送能が付与された前記電荷輸送性ポリエステル単独で形成されていてもよいが、例えば正孔移動度を調節するため、前記電荷輸送性ポリエステル以外の正孔輸送材料を、層を構成する材料全体に対して0.1質量乃至50質量の範囲で混合分散して形成されてもよい。前記正孔輸送材料としては、テトラフェニレンジアミン誘導体、トリフェニルアミン誘導体、カルバゾール誘導体、スチルベン誘導体、スピロフルオレン誘導体、アリールヒドラゾン誘導体、ポルフィリン系化合物が挙げられるが、これらの中では、電荷輸送性ポリエステルとの相溶性がよいものとして、テトラフェニレンジアミン誘導体、スピロフルオレン誘導体、トリフェニルアミン誘導体が挙げられる。また、電子移動度を調整する場合は、層を構成する材料全体に対して電子輸送材料を0.1質量から50質量の範囲で混合分散して形成されてもよい。前記電子輸送材料として、オキサジアゾール誘導体、ニトロ置換フルオレノン誘導体、ジフェノキノン誘導体、チオピランジオキシド誘導体、シロール誘導体、キレート型有機金属錯体、多核または縮合芳香環化合物、ペリレン誘導体、トリアゾール誘導体、フルオレニリデンメタン誘導体等が挙げられる。また、正孔移動度及び電子移動度の両方の調整が必要な場合は、前記電荷輸送性ポリエステルに前記正孔輸送材料及び電子輸送材料の両方を一緒に混在させてもよい。さらに、成膜性の向上、ピンホール防止等のため、適切な樹脂ポリマー、添加剤を加えてもよい。具体的な樹脂としては、ポリカーボネート樹脂、ポリエステル樹脂、メタクリル樹脂、アクリル樹脂、ポリ塩化ビニル樹脂、セルロース樹脂、ウレタン樹脂、エポキシ樹脂、ポリススチレン樹脂、ポリビニルアセテート樹脂、スチレンブタジエン共重合体、塩化ビニリデン-アクリロニトリル共重合体、塩化ビニル-酢酸ビニル-無水マレイン酸共重合体、シリコーン樹脂、ポリ-N-ビニルカルバゾール樹脂、ポリシラン樹脂、ポリチオフェン、ポリピロール等の導電性樹脂等を用いることができる。また、添加剤としては、公知の酸化防止剤、紫外線吸収剤、可塑剤等を用いることができる。また、電荷注入性を向上させる場合は、正孔注入層や電子注入層を用いる場合があるが、正孔注入材料としては、トリフェニルアミン誘導体、フェニレンジアミン誘導体、フタロシアニン誘導体、インダンスレン誘導体、ポリアルキレンジオキシチオフェン誘導体等が用いられる。また、これらには、ルイス酸、スルホン酸等を混合してもよい。電子注入材料としては、Li、Ca、Ba、Sr、Ag、Au等の金属、LiF、MgF等の金属フッ化物、MgO、Al2O3、LiO等の金属酸化物が用いられる。また、前記電荷輸送性ポリエステルを発光機能以外で用いる場合は、発光性化合物を発光材料として用いる。発光材料としては、固体状態で高い発光量子効率を示す化合物を用いる。発光材料は、低分子化合物または高分子化合物どちらでもよく、有機低分子である場合の具体例としては、キレート型有機金属錯体、多核または縮合芳香環化合物、ペリレン誘導体、クマリン誘導体、スチリルアリーレン誘導体、シロール誘導体、オキサゾール誘導体、オキサチアゾール誘導体、オキサジアゾール誘導体等が、高分子の場合、ポリパラフェニレン誘導体、ポリパラフェニレンビニレン誘導体、ポリチオフェン誘導体、ポリアセチレン誘導体等が用いられる。具体例として、下記の化合物XV-1からXV-17が挙げられるが、これらに限定されたものではない。なお、上記構造式XV-13乃至XV-17中、Vは前記Y1と同一の2価の有機基、n及びgはそれぞれ独立に1以上の整数を表す。また、有機電界発光素子の耐久性向上あるいは発光効率向上を目的として、上記発光材料または前記電荷輸送性ポリエステル中にゲスト材料として発光材料と異なる色素化合物をドーピングしてもよい。該色素化合物のドーピングの割合としては、対象となる層の0.001質量乃至40質量が挙げられ、0.01質量乃至10質量であってもよい。このドーピングに用いられる色素化合物としては、発光材料との相容性が良く、かつ発光層の良好な薄膜形成を妨げない有機化合物が用いられ、具体的にはクマリン誘導体、DCM誘導体、キナクリドン誘導体、ペリミドン誘導体、ベンゾピラン誘導体、ローダミン誘導体、ベンゾチオキサンテン誘導体、ルブレン誘導体、ポルフィリン誘導体、ルテニウム、ロジウム、パラジウム、銀、レニウム、オスニウム、イリジウム、白金、および金などの金属錯体化合物等が挙げられる。色素化合物の具体例として、下記の化合物XVI-1乃至XVI-6が挙げられるが、これらに限定されたものではない。また、発光層4は、前記発光材料単独で形成されていてもよいが、電気特性及び発光特性をさらに改善する等の目的で、前記発光材料に前記電荷輸送性ポリエステルを1質量ないし50質量の範囲で混合分散して形成させてもよい。もしくは前記発光材料中に、前記電荷輸送性ポリエステル以外の電荷輸送性材料を1質量ないし50質量の範囲で混合分散して形成させてもよい。また、前記電荷輸送性ポリエステルが発光特性も兼ね備えたものである場合、発光材料として用いてもよく、その場合、電気特性及び発光特性をさらに改善する等の目的で、前記電荷輸送性ポリエステル以外の電荷輸送性材料を1質量ないし50質量の範囲で混合分散して形成させてもよい。図4に示される有機電界発光素子の層構成の場合、電荷輸送能を持つ発光層6は、目的に応じて機能正孔輸送能、あるいは電子輸送能が付与された前記電荷輸送性ポリエステル中に、発光材料具体的には、例えば前記発光材料XV-1乃至XV-17から選ばれる少なくとも1種を50質量以下で分散させた有機化合物層であるが、有機電界発光素子に注入される正孔と電子のバランスを調節するために前記電荷輸送性ポリエステル以外の電荷輸送材料を10質量乃至50質量分散させてもよい。前記電荷輸送材料としては、電子移動度を調節する場合、電子輸送材料としてオキサジアゾール誘導体、ニトロ置換フルオレノン誘導体、ジフェノキノン誘導体、チオピランジオキシド誘導体、フルオレニデンメタン誘導体等が挙げられる。図1乃至図4に示される有機電界発光素子の層構成の場合、背面電極7には、真空蒸着され、電子注入を行うため仕事関数の小さな金属、金属酸化物、金属フッ化物等が使用される。金属としてはマグネシウム、アルミニウム、金、銀、インジウム、リチウム、カルシウムおよびこれらの合金が挙げられる。金属酸化物としては、酸化リチウム、酸化マグネシウム、酸化アルミニウム、酸化スズインジウム、酸化スズ、酸化インジウム、酸化亜鉛、酸化インジウム亜鉛等が挙げられる。また、金属フッ化物としては、フッ化リチウム、フッ化マグネシウム、フッ化ストロンチウム、フッ化カルシウム、フッ化アルミニウムが挙げられる。また、背面電極7上には、さらに素子の水分や酸素による劣化を防ぐために保護層を設けてもよい。具体的な保護層の材料としては、In、Sn、Pb、Au、Cu、Ag、Alなどの金属、MgO、SiO2、TiO2等の金属酸化物、ポリエチレン樹脂、ポリウレア樹脂、ポリイミド樹脂等の樹脂が挙げられる。保護層の形成には、真空蒸着法、スパッタリング法、プラズマ重合法、CVD法、コーティング法が適用される。これら図1乃至図4に示される有機電界発光素子は、まず透明電極2の上に各有機電界発光素子の層構成に応じた個々の層を順次形成することにより作製される。なお、正孔輸送層及び正孔注入層の少なくとも一層3、発光層4、電子輸送層及び電子注入層の少なくとも一層5、或いは、電荷輸送能を持つ発光層6は、上記各材料を真空蒸着法、もしくは、適切な有機溶媒に溶解或いは分散し、得られた塗布液を用いて前記透明電極上にスピンコーティング法、キャスト法、ディップ法、インクジェット法等により形成される。正孔輸送層及び正孔注入層の少なくとも一層3、発光層4、電子輸送層及び電子注入層の少なくとも一層5、並びに、電荷輸送能を持つ発光層6の膜厚は、各々10μm以下、特に0.001μm以上5μm以下の範囲が挙げられる。上記各材料前記非共役系高分子、発光材料等の分散状態は分子分散状態でも微結晶などの粒子状態でも構わない。塗布液を用いた成膜法の場合、分子分散状態とするために分散溶媒は上記各材料の分散性及び溶解性を考慮して選択する必要がある。粒子状に分散するためには、ボールミル、サンドミル、ペイントシェイカー、アトライター、ホモジナイザー、超音波法等が利用される。そして最後に、図1及び図2に示す有機電界発光素子の場合には、電子輸送層及び電子注入層の少なくとも一層5の上に背面電極7を真空蒸着法、スパッタリング法等により形成することにより、本実施形態の有機電界発光素子が得られる。また、図3に示す有機電界発光素子の場合には、発光層4の上に、図4に示す有機電界発光素子の場合には、電荷輸送能を持つ発光層6の上に背面電極7を真空蒸着法、スパッタリング法等により形成することにより本実施形態の有機電界発光素子が得られる。<表示媒体>本実施形態の表示媒体は、前記本実施形態の有機電界発光素子を、マトリクス状及びセグメント状の少なくとも一方で配置したことを特徴とする。本実施形態において有機電界発光素子をマトリクス状に配置する場合、電極のみをマトリクス状に配置する態様であってもよいし、電極及び有機化合物層の両方をマトリクス状に配置する態様であってもよい。また、本実施形態において有機電界発光素子をセグメント状に配置する場合、電極のみをセグメント状に配置する態様であってもよいし、電極及び有機化合物層の両方をセグメント状に配置する態様であってもよい。前記マトリクス状またはセグメント状の有機化合物層は、例えば前述したインクジェット法を用いることにより容易に形成する。マトリクス状に配置した有機電界発光素子及びセグメント状に配置した有機電界発光素子から構成される表示媒体の駆動装置及び駆動方法としては、従来公知のものが用いられる。以下、本発明を、実施例を挙げてさらに具体的に説明する。ただし、これら各実施例は、本発明を制限するものではない。<電荷輸送性ポリエステルの合成>合成例1-例示化合物6の合成-アセトアニリド25.0g、4-ヨードフェニルプロピオン酸メチル64.4g、炭酸カリウム38.3g、硫酸銅5水和物2.3g、n-トリデカン50mlを500mlの三口フラスコに入れ、窒素気流下、230°Cで20時間加熱攪拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。反応後、トルエンで抽出し、有機相を純水で洗浄した。次いで、無水硫酸ナトリウムで乾燥後、溶剤を減圧下留去し、ヘキサンから再結晶することにより下記DAA-1を36.5g得た。次に、ヨードベンゼン4.8g、上記DAA-15.0g、硫酸銅II五水和物0.2g、炭酸カリウム1.3g、トリデカン10mlの混合液を、210°Cで7時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。室温25°Cに冷却し、トルエンを加えてセライト濾過した。純水で洗浄し、有機相を抽出し、有機溶媒を留去して得られた生成物をシリカゲルカラムクロマトヘキサン4:トルエン1で分離し、下記TAA-1を3.9g得た。TAA-13.0g、N,N-ジメチルホルムアミド100mlの混合液を500mlの三口フラスコに入れ、オキシ塩化リン1.7gを滴下した後、80°Cに加温し、7時間撹拌した。冷却後、純水に反応溶液を加え、析出した結晶を吸引ろ過によりろ取して、TAA-1のホルミル体を2.4g得た。窒素雰囲気下、TAA-1のホルミル体1.6gと2,5-ジアミノ-1,4-ベンソジチオール0.5gをm-キシレン10mlに溶解し、15時間還流した。冷却後、THFテトラヒドロフラン30mlを加え、反応溶液をろ過した。これをカラムクロマトグラフィートルエン:酢酸エチル=5:1で精製を行い、モノマー化合物4を0.6g得た。得られたモノマー化合物4を0.5g用い、エチレングリコール10mlおよびテトラブトキシチタン0.01gとともに50mlの三口ナスフラスコに入れ、窒素雰囲気下、200°Cで5時間加熱攪拌した。原料である上記モノマー化合物4が反応して消失したのをTLCにより確認した後、50Paに減圧してエチレングリコールを留去しながら210°Cに加熱し、6時間反応を続けた。その後、室温25°Cまで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、メタノールで洗浄した後、60°Cで16時間真空乾燥させ、0.4gの重合体例示化合物6を得た。この重合体の分子量をゲルパーミエーションクロマトグラフィーGPC東ソー社製、HLC-8120GPCにて測定したところ、重量平均分子量Mw=6.9×104スチレン換算、Mw/Mn=1.95であり、原料である低分子化合物モノマー化合物の分子量から求めた重合度pは81であった。合成例2-例示化合物23の合成-4-2-チエニルアセトアニリド30.0g、4-ヨードフェニルプロピオン酸メチル28.5g、炭酸カリウム13.6g、硫酸銅5水和物2.0g、1,2-ジクロロベンゼン50mlを500mlの三口フラスコに入れ、窒素気流下、230°Cで20時間加熱攪拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。反応後、トルエンで抽出し、有機相を純水で洗浄した。次いで、無水硫酸ナトリウムで乾燥後、溶剤を減圧下留去し、ヘキサンから再結晶することによりDAA-2を17.9g得た。窒素雰囲気下、ヨードベンゼン3.6g、DAA-25.0g、硫酸銅II五水和物0.2g、炭酸カリウム1.3g、トリデカン15mlの混合液を、210°Cで15時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。冷却後、トルエンを加えてセライト濾過し、トルエンを留出して得られた生成物をシリカゲルカラムクロマトヘキサン2:トルエン1で分離し、TAA-2を3.2g得た。TAA-23.0gをN,N-ジメチルホルムアミド5mlに溶解し,オキシ塩化リンを滴下した。室温25°Cで4時間撹拌後,無水N,N-ジメチルホルムアミド3ml追加投入し,さらに13.5時間磁気攪拌した.反応終了後,水100mlと酢酸エチル100mlを入れ撹拌して,有機相を分離し,有機相を飽和食塩水食50mlで洗浄し,硫酸ナトリウムで乾燥した.溶媒留去し得られた粗生成物をシリカゲルカラムクロマトグラフィー酢酸エチル:ヘキサン=1:4で分離し、TAA-2のホルミル体を2.5g得た。TAA-2のホルミル体2.2gと2,5-ジアミノ-1,4-ベンソジチオール0.37gをN,N-ジメチルホルムアルデヒド15mlに溶解し、24時間還流した。N,N-ジメチルホルムアルデヒドを減圧下で留出して得られた固体を,ヘキサンでソックスレー抽出6時間を行い、不純物を除去した。得られた粗結晶をシリカゲルカラムクロマトグラフィートルエンで分離し,トルエンから再結晶してモノマー化合物23を0.45g得た。得られたモノマー化合物23を0.5g用い、エチレングリコール10mlおよびテトラブトキシチタン0.01gとともに50mlの三口ナスフラスコに入れ、窒素雰囲気下、200°Cで5時間加熱攪拌した。原料である上記モノマー化合物23が反応して消失したのをTLCにより確認した後、50Paに減圧してエチレングリコールを留去しながら210°Cに加熱し、6時間反応を続けた。その後、室温25°Cまで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、メタノールで洗浄した後、60°Cで16時間真空乾燥させ、0.3gの重合体例示化合物23を得た。この重合体の分子量をゲルパーミエーションクロマトグラフィーGPC東ソー社製、HLC-8120GPCにて測定したところ、重量平均分子量Mw=8.4×104スチレン換算、Mw/Mn=1.98であり、原料である低分子化合物モノマー化合物の分子量から求めた重合度pは83であった。合成例3-例示化合物10の合成-4-メチルアセトアニリド21.0g、4-ヨードフェニルプロピオン酸メチル64.4g、炭酸カリウム38.3g、硫酸銅5水和物2.3g、n-トリデカン50mlを500mlの三口フラスコに入れ、窒素気流下、230°Cで20時間加熱攪拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。反応後、トルエンで抽出し、有機相を純水で洗浄した。次いで、無水硫酸ナトリウムで乾燥後、溶剤を減圧下留去し、ヘキサンから再結晶することにより下記DAA-3を34.1g得た。次に、ヨードベンゼン4.8g、上記DAA-35.0g、硫酸銅II五水和物0.2g、炭酸カリウム1.3g、トリデカン10mlの混合液を、210°Cで7時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。室温25°Cに冷却し、トルエンを加えてセライト濾過した。純水で洗浄し、有機相を抽出し、有機溶媒を留去して得られた生成物をシリカゲルカラムクロマトヘキサン4:トルエン1で分離し、下記TAA-3を3.1g得た。TAA-33.0g、N,N-ジメチルホルムアミド100mlの混合液を500mlの三口フラスコに入れ、オキシ塩化リン1.7gを滴下した後、80°Cに加温し、7時間撹拌した。冷却後、純水に反応溶液を加え、析出した結晶を吸引ろ過によりろ取して、TAA-3のホルミル体を2.7g得た。窒素雰囲気下、TAA-3のホルミル体2.0gと2,5-ジアミノ-1,4-ベンソジチオール0.69gをm-キシレン10mlに溶解し、20時間還流した。冷却後、THFテトラヒドロフラン30mlを加え、反応溶液をろ過した。これをカラムクロマトグラフィートルエン:酢酸エチル=5:1にて精製を行い、モノマー化合物5を0.7g得た。得られたモノマー化合物5を0.5g用い、エチレングリコール10mlおよびテトラブトキシチタン0.01gとともに50mlの三口ナスフラスコに入れ、窒素雰囲気下、200°Cで5時間加熱攪拌した。原料である上記モノマー化合物5が反応して消失したのをTLCにより確認した後、50Paに減圧してエチレングリコールを留去しながら210°Cに加熱し、6時間反応を続けた。その後、室温25°Cまで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、メタノールで洗浄した後、60°Cで16時間真空乾燥させ、0.4gの重合体例示化合物10を得た。この重合体の分子量をゲルパーミエーションクロマトグラフィーGPC東ソー社製、HLC-8120GPCにて測定したところ、重量平均分子量Mw=7.0×104スチレン換算、Mw/Mn=1.95であり、原料である低分子化合物モノマー化合物の分子量から求めた重合度pは80であった。合成例4-例示化合物18の合成-1-アセトアミドナフタレン25.0g、4-ヨードフェニルプロピオン酸メチル64.4g、炭酸カリウム38.3g、硫酸銅5水和物2.3g、n-トリデカン50mlを500mlの三口フラスコに入れ、窒素気流下、230°Cで20時間加熱攪拌した。反応終了後、水酸化カリウム15.6gをエチレングリコール300mlに溶解したものを加え、窒素気流下で3.5時間加熱還流した後、室温まで冷却し、反応液を1Lの蒸留水に注ぎ、塩酸で中和し、結晶を析出させた。結晶を吸引ろ過によりろ取し、十分に水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。反応後、トルエンで抽出し、有機相を純水で十分に洗浄した。次いで、無水硫酸ナトリウムで乾燥後、溶剤を減圧下留去し、ヘキサンから再結晶することによりDAA-4を36.5g得た。次に、ヨードベンゼン4.8g、上記DAA-45.0g、硫酸銅II五水和物0.2g、炭酸カリウム1.3g、トリデカン10mlの混合液を、210°Cで7時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。室温25°Cに冷却し、トルエンを加えてセライト濾過した。純水で洗浄し、有機相を抽出し、有機溶媒を留去して得られた生成物をシリカゲルカラムクロマトヘキサン4:トルエン1で分離し、下記TAA-4を3.9g得た。TAA-43.0g、N,N-ジメチルホルムアミド100mlの混合液を500mlの三口フラスコに入れ、オキシ塩化リン1.7gを滴下した後、80°Cに加温し、7時間撹拌した。冷却後、純水に反応溶液を加え、析出した結晶を吸引ろ過によりろ取して、TAA-4のホルミル体を2.4g得た。窒素雰囲気下、TAA-4のホルミル体2.2gと2,5-ジアミノ-1,4-ベンソジチオール0.7gをm-キシレン10mlに溶解し、28時間還流した。冷却後、THFテトラヒドロフラン30mlを加え、反応溶液をろ過した。これをカラムクロマトグラフィートルエンで精製を行い、モノマー化合物14を0.7g得た。得られたモノマー化合物14を1.0g用い、エチレングリコール10mlおよびテトラブトキシチタン0.02gとともに50mlの三口ナスフラスコに入れ、窒素雰囲気下、200°Cで5時間加熱攪拌した。原料である上記モノマー化合物14が反応して消失したのをTLCにより確認した後、50Paに減圧してエチレングリコールを留去しながら210°Cに加熱し、6時間反応を続けた。その後、室温25°Cまで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、メタノールで洗浄した後、60°Cで16時間真空乾燥させ、0.5gの重合体例示化合物18を得た。この重合体の分子量をゲルパーミエーションクロマトグラフィーGPC東ソー社製、HLC-8120GPCにて測定したところ、重量平均分子量Mw=5.2×104スチレン換算、Mw/Mn=1.95であり、原料である低分子化合物モノマー化合物の分子量から求めた重合度pは55であった。合成例5-例示化合物26の合成-4-2-チエニルアセトアニリド30.0g、4-ヨードフェニルプロピオン酸メチル28.5g、炭酸カリウム13.6g、硫酸銅5水和物2.0g、1,2-ジクロロベンゼン50mlを500mlの三口フラスコに入れ、窒素気流下、230°Cで20時間加熱攪拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。反応後、トルエンで抽出し、有機相を純水で洗浄した。次いで、無水硫酸ナトリウムで乾燥後、溶剤を減圧下留去し、ヘキサンから再結晶することによりDAA-2を17.9g得た。窒素雰囲気下、3-メチルヨードベンゼン4.0g、DAA-25.0g、硫酸銅II五水和物0.2g、炭酸カリウム1.3g、トリデカン15mlの混合液を、210°Cで15時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。冷却後、トルエンを加えてセライト濾過し、トルエンを留出して得られた生成物をシリカゲルカラムクロマトヘキサン2:トルエン1で分離し、TAA-5を3.0g得た。TAA-53.0gをN,N-ジメチルホルムアミド5mlに溶解し,オキシ塩化リンを滴下した。室温25°Cで4時間撹拌後,無水N,N-ジメチルホルムアミド3ml追加投入し,さらに13.5時間磁気攪拌した.反応終了後,水100mlと酢酸エチル100mlを入れ撹拌して,有機相を分離し,有機相を飽和食塩水食50mlで洗浄し,硫酸ナトリウムで乾燥した.溶媒留去し得られた粗生成物をシリカゲルカラムクロマトグラフィー酢酸エチル:ヘキサン=1:4で分離し、TAA-5のホルミル体を2.5g得た。TAA-5のホルミル体2.5gと2,5-ジアミノ-1,4-ベンソジチオール0.7gをN,N-ジメチルホルムアルデヒド15mlに溶解し、30時間還流した。N,N-ジメチルホルムアルデヒドを減圧下で留出して得られた固体を,ヘキサンでソックスレー抽出5時間を行い、不純物を除去した。得られた粗結晶をシリカゲルカラムクロマトグラフィートルエンで分離し,トルエンから再結晶してモノマー化合物25を0.6g得た。得られたモノマー化合物25を0.5g用い、エチレングリコール10mlおよびテトラブトキシチタン0.01gとともに50mlの三口ナスフラスコに入れ、窒素雰囲気下、200°Cで5時間加熱攪拌した。原料である上記モノマー化合物25が反応して消失したのをTLCにより確認した後、50Paに減圧してエチレングリコールを留去しながら210°Cに加熱し、6時間反応を続けた。その後、室温25°Cまで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、メタノールで洗浄した後、60°Cで16時間真空乾燥させ、0.5gの重合体例示化合物26を得た。この重合体の分子量をゲルパーミエーションクロマトグラフィーGPC東ソー社製、HLC-8120GPCにて測定したところ、重量平均分子量Mw=6.3×104スチレン換算、Mw/Mn=2.05であり、原料である低分子化合物モノマー化合物の分子量から求めた重合度pは61であった。合成例6-例示化合物14の合成-4-ヨードビフェニル6.6g、DAA-15.0g、硫酸銅II五水和物0.2g、炭酸カリウム1.3g、トリデカン10mlの混合液を、210°Cで7時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。室温に冷却し、トルエンを加えてセライト濾過した。純水で洗浄し、有機層を抽出し、有機溶媒を留去して得られた生成物をシリカゲルカラムクロマトヘキサン4:トルエン1で分離し、TAA-6を4.5g得た。TAA-64.0g、N,N-ジメチルホルムアミド100mlの混合液を500mlの三口フラスコに入れ、オキシ塩化リン2.4gを滴下した後、80°Cに加温し、8時間撹拌した。冷却後、純水に反応溶液を加え、析出した結晶を吸引ろ過によりろ取して、TAA-6のホルミル体を2.8g得た。窒素雰囲気下、TAA-6のホルミル体2.0g、2,5-ジアミノ-1,4-ベンソジチオール0.7g、m-キシレン10mlを15時間還流した。冷却後、THFを加え、反応溶液をろ過した。これをカラムクロマトグラフィートルエン:酢酸エチル=5:1にて精製を行い、モノマー化合物100.6gを得た。得られたモノマー化合物10を0.6g、エチレングリコール10mlおよびテトラブトキシチタン0.01gを50mlの三口ナスフラスコに入れ、窒素雰囲気下、200°Cで5時間加熱攪拌した。原料である上記モノマー化合物10が消失したのをTLCにより確認した後、50Paに減圧してエチレングリコールを留去しながら210°Cに加熱し、6時間反応を続けた。その後、室温まで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、十分にメタノールで洗浄した後、60°Cで16時間真空乾燥させ、0.4gのポリマー例示ポリマー:14を得た。このポリマーの分子量をゲルパーミエーションクロマトグラフィーGPC東ソー社製、HLC-8120GPCにて測定したところ、Mw=7.5×104スチレン換算、Mw/Mn=2.08であり、モノマーの分子量から求めた重合度pは74であった。合成例7-例示化合物17の合成-次に、ブロモヨードベンゼン6.6g、DAA-15.0g、硫酸銅II五水和物0.2g、炭酸カリウム1.3g、トリデカン10mlの混合液を、210°Cで7時間撹拌した。反応終了後、水酸化カリウム15.6gをエチレングリコール300mlに溶解したものを加え、窒素気流下で3.5時間加熱還流した後、室温25°Cまで冷却し、反応液を1Lの蒸留水に注ぎ、塩酸で中和し、結晶を析出させた。結晶を吸引ろ過によりろ取し、水洗した後、1Lのフラスコに移した。これに、トルエン500mlを加え、加熱還流し、共沸により水を除去した後、濃硫酸1.5mlのメタノール300ml溶液を加え、窒素気流下で5時間加熱還流した。室温に冷却し、トルエンを加えてセライト濾過した。純水で洗浄し、有機層を抽出し、有機溶媒を留去して得られた生成物をシリカゲルカラムクロマトヘキサン4:トルエン1で分離し、TAA-7を4.3g得た。TAA-73.0g、N,N-ジメチルホルムアミド100mlの混合液を500mlの三口フラスコに入れ、オキシ塩化リン2.3gを滴下した後、80°Cに加温し、7時間撹拌した。冷却後、純水に反応溶液を加え、析出した結晶を吸引ろ過によりろ取して、TAA-7のホルミル体を2.5g得た。窒素雰囲気下、テトラキストリフェニルホスフィンパラジウム0.42gを磁気攪拌下トルエン12mlに溶解させた。TAA-7のホルミル体5.0g、2M炭酸水素ナトリウム水溶液6ml、チオフェン-2-ボロン酸1.9g/エタノール3ml溶液の順に加えた。その後、4時間攪拌還流した。反応終了後、室温まで冷却し水層とトルエン層を分液し、トルエン層を飽和食塩水約25ml×3で洗浄した。減圧下、トルエンを留去し、粗生成物を得た。これを少量のトルエンに溶解させ、シリカゲルコーティングカラムヘキサンのみ、内径4cm、高さ28cmをおこない、溶媒を減圧下ロータリーエバポレーターにて留去してTAA-8を1.3g得た。窒素雰囲気下、TAA-81.2g、2,5-ジアミノ-1,4-ベンソジチオール0.5g、m-キシレン10mlを15時間還流した。冷却後、THFを加え、反応溶液をろ過した。これをカラムクロマトグラフィートルエン:酢酸エチル=5:1にて精製を行い、モノマー化合物130.5gを得た。得られたモノマー化合物13を0.5g、エチレングリコール10mlおよびテトラブトキシチタン0.01gを50mlの三口ナスフラスコに入れ、窒素雰囲気下、200°Cで5時間加熱攪拌した。原料であるモノマー化合物13が消失したのをTLCにより確認した後、50Paに減圧してエチレングリコールを留去しながら210°Cに加熱し、6時間反応を続けた。その後、室温まで冷却し、テトラヒドロフラン50mlに溶解し、不溶物を0.5μlのポリテトラフルオロエチレンPTFEフィルターにてろ過し、ろ液を減圧下留去した後、モノクロロベンゼン300mlに溶解させ、1N-HCl300ml、水500ml×3の順に洗浄した。モノクロロベンゼン溶液を30mlまで減圧下留去して、酢酸エチル/メタノール=1/3:800ml中に滴下し、ポリマーを再沈殿させた。得られたポリマーをろ過し、十分にメタノールで洗浄した後、60°Cで16時間真空乾燥させ、0.3gのポリマー例示ポリマー:17を得た。このポリマーの分子量をゲルパーミエーションクロマトグラフィーGPC東ソー社製、HLC-8120GPCにて測定したところ、Mw=6.8×104スチレン換算、Mw/Mn=2.11であり、モノマーの分子量から求めた重合度pは66であった。<実施例1>透明絶縁基板上に形成されたITO三容真空社製を短冊状のフォトマスクを用いてフォトリソグラフィによりパターニングし、さらにエッチング処理することにより短冊状のITO電極幅2mmを形成した。次に、このITOガラス基板を中性洗剤、超純水、アセトン電子工業用、関東化学製及びイソプロパノール電子工業用、関東化学製で超音波を各5分間加えて洗浄した後、スピンコーターで乾燥させた。前記基板に、正孔輸送層として、前記電荷輸送性ポリエステル例示化合物6の5質量モノクロロベンゼン溶液を調製し、0.1μmのPTFEフィルターで濾過した後、ディップ法により厚さ0.050μmの薄膜を形成した。発光材料として前記例示化合物XV-1を蒸着して、厚さ0.055μmの発光層を形成した。続いて短冊状の穴が設けられている金属性マスクを設置してLiFを0.0001μm蒸着し、続いてAlを0.150μm蒸着して、2mm幅、0.15μm厚の背面電極をITO電極と交差するように形成した。形成された有機電界発光素子の有効面積は0.04cm2であった。<実施例2>前記電荷輸送性ポリエステル例示化合物231質量部、ポリN-ビニルカルバゾール4質量部、及び前記例示化合物XV-10.02質量部の10質量ジクロロエタン溶液を調製し、0.1μmのPTFEフィルターで濾過した。この溶液を用いて、実施例1に準じて短冊状のITO電極をエッチングし、洗浄し、乾燥したガラス基板上に、スピンコーター法により膜厚0.15μmの薄膜を形成した。充分乾燥させた後、短冊状の穴が設けられている金属製マスクを設置してLiFを0.0001μm蒸着し、続いてAlを0.150μm蒸着して、2mm幅、0.15μm厚の背面電極をITO電極と交差するように形成した。形成された有機電界発光素子の有効面積は0.04cm2であった。<実施例3>実施例1に準じてエッチング、洗浄し、乾燥したITOガラス基板上に、実施例1に準じて前記電荷輸送性ポリエステル例示化合物10を用いて厚さ0.050μmの正孔輸送層を形成した。次いで、発光層として前記例示化合物XV-1と前記例示化合物XVI-1との混合物質量比:99/1を用いて厚さ0.065μmの層を形成し、電子輸送層として前記例示化合物XV-9を用いて厚さ0.030μmの層を形成した。充分乾燥させた後、短冊状の穴が設けられている金属製マスクを設置してLiFを0.0001μm蒸着し、続いてAlを0.150μm蒸着して、2mm幅、0.15μm厚の背面電極をITO電極と交差するように形成した。形成された有機電界発光素子の有効面積は0.04cm2であった。<実施例4>実施例1に準じてエッチング、洗浄したITOガラス基板上に、実施例1に準じて正孔輸送層として、電荷輸送性ポリエステル例示化合物18を用いて厚さ0.050μmの層をインクジェット法ピエゾインクジェット方式により形成した。次いで、発光層として前記例示化合物XVI-5を5質量含んだ前記例示化合物XV-16、n=8、g=185の層すなわち、例示化合物XVI-5を5質量、例示化合物XV-16を95質量含んだ層を厚さ0.065μmでスピンコーター法により形成した。充分乾燥させた後、Caを厚さ0.08μm、Alを厚さ0.15μmに蒸着して、2mm幅、合計0.23μm厚の背面電極をITO電極と交差するように形成した。形成された有機電界発光素子の有効面積は0.04cm2であった。<実施例5>実施例2で用いた電荷輸送性ポリエステル例示化合物23の代わりに、前記電荷輸送性ポリエステル例示化合物6を用いた以外は、実施例2に準じて有機電界発光素子を作製した。<実施例6>実施例2で用いた電荷輸送性ポリエステル例示化合物23の代わりに、前記電荷輸送性ポリエステル例示化合物26を用いた以外は、実施例2に準じて有機電界発光素子を作製した。<実施例7>電荷輸送性ポリエステル例示化合物6の1.5質量ジクロロエタン溶液を調製し、0.1μmのPTFEフィルターで濾過した。この溶液を用いて、実施例1に準じてエッチング、洗浄し、乾燥したITOガラス基板に、インクジェット法により膜厚0.05μmの薄膜を形成した。次いで、発光材料として前記例示化合物XVI-5を5質量含んだ前記例示化合物XV-16、n=8、g=185をスピンコート法により厚さ0.050μmの発光層例示化合物XVI-5を5質量、例示化合物XV-16を95質量含んだ層を形成した。充分乾燥させた後、Caを厚さ0.08μm、Alを厚さ0.15μmに蒸着して、2mm幅、合計0.23μm厚の背面電極をITO電極と交差するように形成した。形成された有機電界発光素子の有効面積は0.04cm2であった。<実施例8>実施例1に準じてエッチング、洗浄し、乾燥したITOガラス基板上に、発光層として前記例示化合物XV―16、n=8、g=185を厚さ0.050μmとなるように形成した。電荷輸送性ポリエステル例示化合物6の1.5質量ジクロロエタン溶液を調製し、0.1μmのPTFEフィルターで濾過した。この溶液を用いて、前記発光層上にスピンコーター法により厚さ0.015μmの電子輸送層を形成した。充分乾燥させた後、短冊状の穴が設けられている金属製マスクを用いて、LiFを0.0001μm蒸着し、続いてAlを0.150μm蒸着して、2mm幅、0.15μm厚の背面電極をITO電極と交差するように形成した。形成された有機電界発光素子の有効面積は0.04cm2であった。<実施例9>実施例1で用いた電荷輸送性ポリエステル例示化合物6の代わりに、前記電荷輸送性ポリエステル例示化合物14を用いた以外は、実施例1に準じて有機電界発光素子を作製した。<実施例10>実施例1で用いた電荷輸送性ポリエステル例示化合物6の代わりに、前記電荷輸送性ポリエステル例示化合物17を用いた以外は、実施例1に準じて有機電界発光素子を作製した。<比較例1>実施例1で用いた電荷輸送性ポリエステル例示化合物6の代わりに、下記構造式XVIIで示される化合物を用いた他は、実施例1に準じて有機EL素子を作製した。<比較例2>電荷輸送性ポリマーとしてポリビニルカルバゾールPVKを2質量部、発光材料として前記例示化合物XV-1を0.1質量部、電子輸送材料として前記化合物XV-9を1質量部混合し、10質量ジクロロエタン溶液を調製し、0.1μmのPTFEフィルターで濾過した。この溶液を用いて、2mm幅の短冊型ITO電極をエッチングにより形成したガラス基板上に、ディップ法により塗布して膜厚0.15μmの正孔輸送層を形成した。十分乾燥させた後、短冊状の穴が設けられている金属製マスクを用いて、LiFを0.0001μm蒸着し、続いてAlを0.150μm蒸着して、2mm幅、0.15μm厚の背面電極をITO電極と交差するように形成した。形成された有機電界発光素子の有効面積は0.04cm2であった。<比較例3>電荷輸送性ポリマーとして下記構造式XVIIIで示される構造を有する化合物末端基:Hを2質量部、発光材料として前記例示化合物XV-1を0.1質量部、電子輸送材料として前記化合物XV-9を1質量部混合し、10質量ジクロロエタン溶液を調製し、0.1μmのPTFEフィルターで濾過した。この溶液を用いて、2mm幅の短冊型ITO電極をエッチングにより形成したガラス基板上に、ディップ法により塗布して膜厚0.15μmの正孔輸送層を形成した。十分乾燥させた後、短冊状の穴が設けられている金属製マスクを用いて、LiFを0.0001μm蒸着し、続いてAlを0.150μm蒸着して、2mm幅、0.15μm厚の背面電極をITO電極と交差するように形成した。形成された有機電界発光素子の有効面積は0.04cm2であった。<比較例4>実施例1で用いた電荷輸送性ポリエステル例示化合物6の代わりに、下記構造式XIXで示される構造を有する化合物重量平均分子量:5.1×104、末端基:Hを用いた他は実施例1に準じて有機EL素子を作製した。<比較例5>実施例1で用いた電荷輸送性ポリエステル例示化合物6の代わりに、下記構造式XXで示される構造を有する化合物重量平均分子量:3.9×104、末端基:Hを用いた他は実施例1に準じて有機EL素子を作製した。以上のように作製した有機EL素子を、乾燥窒素中で、ITO電極側をプラス、背面電極をマイナスとして直流電圧を印加して測定を行った発光寿命の評価は、室温25°Cにおいて直流駆動方式DC駆動で初期輝度を1000cd/m2とし、比較例1の素子の輝度初期輝度L0:1000cd/m2が輝度L/初期輝度L0=0.5となった時点の駆動時間を1.0とした場合の相対時間、及び、素子の輝度が輝度L/初期輝度L0=0.5となった時点での電圧上昇分=電圧/初期駆動電圧により評価した。結果を表9に示す。上記の結果から、本実施例における電荷輸送性ポリエステルを用いた有機電界発光素子では、発光寿命が比較例の電荷輸送性ポリマーを用いたものよりも良好であることがわかる。なお、上記実施例においてはすべて末端基すなわち一般式IにおけるR1が水素原子である例を示したが、例えば特開特開2005-158561号公報の実施例で示されているように、上記末端基を水素原子以外の置換基に変えても、上記末端基以外の構造が同じであれば同等又はそれ以上の特性発光寿命が得られることがわかる。"